(57)【要約】本発明は、耐燃性が向上し、環境への安定性が向上したプリント回路板に関する。本発明は、潜在的に可燃性のポリマーを組み込んだ、ハロゲンフリーの難燃性プリント回路板を提供する。耐燃性熱可塑性層は、熱硬化性ポリマーの燃焼を防止し、ならびに積層板に強度を加える結果、現行技術より脆さの低減された薄いコアが得られる。耐燃回路板は、経済的で、環境上安全であり、短絡確率の低減、良好な絶縁破壊電圧、なめらかな表面、および電気的／熱的性能が良好である等の優れた特性を有する。【特許請求の範囲】
【請求項１】
ａ）対向する表面を有する平面基板と、
ｂ）対向する基板の各表面上の熱硬化性ポリマー層と、
ｃ）各熱硬化性ポリマー層上の熱可塑性誘電体層と、
ｄ）各熱可塑性誘電体層上の導電層とを、
順に含む回路板。
【請求項２】
熱硬化性ポリマー層が、対向する基板の各表面に接着されており、熱可塑性誘電体層が各熱硬化性ポリマー層に接着されており、導電層が各熱可塑性誘電体層に接着されている請求項１に記載の回路板。
【請求項３】
基板、熱硬化性ポリマー層、熱可塑性誘電体層、および導電層にはハロゲン化難燃性添加剤が存在しない請求項１に記載の回路板。
【請求項４】
基板、熱硬化性ポリマー層、熱可塑性誘電体層、および導電層には臭素含有難燃性添加剤が存在しない請求項１に記載の回路板。
【請求項５】
電気導体箔が、銅、亜鉛、黄銅、クロム、ニッケル、アルミニウム、ステンレススチール、鉄、金、銀、チタン、およびその組合せからなる群から選択した材料を含む請求項１に記載の回路板。
【請求項６】
熱可塑性誘電体層が、ポリエステル、ポリエステルを含む共重合体、ポリアリーレンエーテル、ポリイミド、液晶ポリマー、ポリフェニレンエーテル、アミン、およびその組合せからなる群から選択した材料を含む請求項１に記載の回路板。
【請求項７】
熱硬化性ポリマー層が、非ハロゲン化のエポキシ、ビスマレイミドトリアジンエポキシ、熱硬化性ポリイミド、シアン酸エステル、アリル化ポリフェニレンエーテル、ベンゾシクロブテン、フェノール、およびその組合せからなる群から選択した材料を含む請求項１に記載の回路板。
【請求項８】
熱可塑性誘電体層が、ＵＬ９４Ｖ０試験よって決定される実質上不燃性材料を含む請求項１に記載の回路板。
【請求項９】
熱可塑性層または熱硬化性層の少なくとも一方の組成物が充填剤から構成され、充填剤が、セラミック、チタン酸バリウム、窒化ホウ素、酸化アルミニウム、シリカ、チタン酸ストロンチウム、チタン酸バリウムストロンチウム、石英、非セラミック充填材、およびその混合物からなる群から選択された請求項１に記載の回路板。
【請求項１０】
熱可塑性層または熱硬化性層の少なくとも一方の組成物が充填剤から構成され、充填剤が、その層の約１０重量％〜約８０重量％含む請求項１に記載の回路板。
【請求項１１】
熱可塑性層および熱硬化性層のそれぞれが、約５〜約２００ミクロンの厚さである請求項１に記載の回路板。
【請求項１２】
熱可塑性誘電体層の熱硬化性ポリマー層に対する重量比が、約１：０．５〜約１：１５である請求項１に記載の回路板。
【請求項１３】
導体箔が、約０．５〜約２００ミクロンの厚さである請求項１に記載の回路板。
【請求項１４】
基板が、ガラス繊維、紙、ポリベンゾキソレート（ｐｏｌｙｂｅｎｚｏｘｏｌａｔｅ）紙、エッチングされた回路、またはその組合せを含む請求項１に記載の回路板。
【請求項１５】
基板が複数の隣接する層を含み、各層が熱硬化性ポリマー層によって隣接する層に接着されている請求項１に記載の回路板。
【請求項１６】
電気導体箔の少なくとも１つが電気回路の一部を含む請求項１に記載の回路板。
【請求項１７】
プリント回路板を製造する方法であって、
ａ）対向する基板の表面上に、熱硬化性ポリマー層を堆積させること、
ｂ）各熱硬化性ポリマー層上に、熱可塑性誘電体層を堆積させること、および
ｃ）各熱可塑性誘電体層上に導電層を堆積させること
を含む方法。
【請求項１８】
基板、熱硬化性ポリマー層、熱可塑性誘電体層、および導電層には、ハロゲン化難燃性添加剤が存在しないものを用いる請求項１７に記載の方法。
【請求項１９】
基板、熱硬化性ポリマー層、熱可塑性誘電体層、および導電層には、臭素含有難燃性添加剤が存在しないものを用いる請求項１７に記載の方法。
【請求項２０】
電気導体箔が、銅、亜鉛、黄銅、クロム、ニッケル、アルミニウム、ステンレススチール、鉄、金、銀、チタン、およびその組合せからなる群から選択した材料を含むものとした請求項１７に記載の方法。
【請求項２１】
熱可塑性誘電体層が、ポリエステル、ポリエステルを含む共重合体、ポリアリーレンエーテル、ポリイミド、液晶ポリマー、ポリフェニレンエーテル、アミン、およびその組合せからなる群から選択した材料を含むものとした請求項１７に記載の方法。
【請求項２２】
熱硬化性ポリマー層が、非ハロゲン化のエポキシ、ビスマレイミドトリアジンエポキシ、熱硬化性ポリイミド、シアン酸エステル、アリル化ポリフェニレンエーテル、ベンゾシクロブテン、フェノール、およびその組合せからなる群から選択した材料を含むものとした請求項１７に記載の方法。
【請求項２３】
熱可塑性誘電体層が、ＵＬ９４Ｖ０試験よって決定される実質上不燃性材料を含むものとした請求項１７に記載の方法。
【請求項２４】
熱可塑性層または熱硬化性層の少なくとも一方の組成物が充填剤から構成され、充填剤が、セラミック、チタン酸バリウム、窒化ホウ素、酸化アルミニウム、シリカ、チタン酸ストロンチウム、チタン酸バリウムストロンチウム、石英、非セラミック充填材、およびその混合物からなる群から選択された請求項１７に記載の方法。
【請求項２５】
熱可塑性層および熱硬化性層のそれぞれが、約５〜約２００ミクロンの厚さのもの用いる請求項１７に記載の方法。
【請求項２６】
導体箔が約０．５〜約２００ミクロンの厚さのものを用いる請求項１７に記載の方法。
【請求項２７】
基板が、ガラス繊維、紙、ポリベンゾキソレート（ｐｏｌｙｂｅｎｚｏｘｏｌａｔｅ）紙、エッチングされた回路、またはその組合せとして含ませる請求項１７に記載の方法。
【請求項２８】
基板が複数の隣接する層を含み、各層を熱硬化性ポリマー層によって隣接する層に接着する請求項１７に記載の方法。
【請求項２９】
電気導体箔の少なくとも１つに電気回路の一部を含ませる請求項１７に記載の方法。
【請求項３０】
熱可塑性誘電体層または熱硬化性ポリマー層、あるいはその両方が、流体状で用いられる１７に記載の方法。
【請求項３１】
熱可塑性誘電体層または熱硬化性ポリマー層、あるいはその両方が、流体状で用いられ、次に少なくとも部分的に乾燥される１７に記載の方法。
【発明の詳細な説明】
【０００１】
（発明の背景）
（発明の分野）
本発明は、耐燃性が向上し、環境安定性が向上したプリント回路板に関する。詳細には、本発明は、潜在的に可燃性のポリマーを組み込んだ、ハロゲンフリーの難燃性プリント回路板に関する。
【０００２】
（従来技術の説明）
プリント回路板は広く様々な応用に使用されている。たとえば、それはラジオやテレビジョンセット、電話システム、自動車のダッシュボード、およびコンピュータ内に見出される。それはまた、航空機用電子装置および誘導ミサイルの操作で重要な役割を果たす。プリント回路板用の絶縁誘電材料を形成する際、ある環境では可燃性である有機性ポリマーフィルムを使用するのが一般的である。
【０００３】
この問題を克服するために、通常難燃性ハロゲン添加剤を使用する。ハロゲンの目的は、大部分の標準的な樹脂に対して、ＵＮＤＥＲＷＲＩＴＥＲ‘Ｓ　ＬＡＢＯＲＡＴＯＲＩＥＳ　ＩＮＫ（ＵＬ）の燃焼性試験９４Ｖ０または９４Ｖ１によって決定される燃焼性の等級が受け入れ可能なものにするためである。たとえば、日本特許抄録ＪＰ６２４０２１４では、難燃性接着剤で被覆された銅箔を有する銅張積層板を提供している。この難燃性接着剤は、ポリ（ビニルアセタール）樹脂、エポキシ樹脂、ポリイソシアナート樹脂、および臭素化ポリエステル樹脂を含む。米国特許第６，０７１，８３６号には、臭素含有難燃剤を含むポリブタジエンおよびポリイソプレン熱硬化性組成物が開示されている。しかし、これらの添加剤は、非常に高価であり、ポリマーの物理的および電気的特性を阻害する。また、ハロゲン添加剤を含む誘電材料が分解すると、フランおよびジオキサンなど発ガン性の材料が生成される。
【０００４】
電子材料の環境に対する影響を最小限に抑えるために、多くの国で、回路板に使用する基板をハロゲンフリーにするように要求している。たとえば、日本特許抄録ＪＰ１１３４３３９８は、難燃性エポキシ樹脂組成物を用いた積層板と金属箔を提供している。この難燃性組成物は，エポキシ樹脂、硬化剤、および添加剤を含み、混合した硬化剤の少なくとも１種はフェノール類、トリアジン環を含む化合物、およびアルデヒド類の重縮合物、あるいは添加剤として充填剤を含む。また、日本特許抄録ＪＰ１０９５１７８には、ビスフェノールＡエポキシ樹脂、ノボラックエポキシ樹脂、フェノール樹脂系硬化剤、硬化促進剤、および無機充填剤を含むハロゲンフリーの難燃性組成物が開示されている。米国特許第５，０８２，７２７号は、難燃剤が、有機ホウ酸塩、リン酸塩、およびマグネシウムおよび／またはアルミニウム酸化物の水和物の組合せである、難燃性生成物を教示している。しかし、これらの代替物は高価であり、導体箔に対する引剥し強さは良くない。
【０００５】
したがって、特性および性能が優れたプリント回路板用の、価格が手ごろで、不燃性で、かつハロゲンフリーの誘電体組成物を提供することが望まれる。本発明は、銅箔を非ハロゲン化熱可塑性誘電体層および熱硬化性ポリマー層で被覆する方法を提供して、この問題の解決策を提示する。特に、対向する表面を有する基板、対向する基板の各表面上の熱硬化性ポリマー層、各熱硬化性ポリマー層上の熱可塑性誘電体層、および各熱可塑性誘電体層上の導電層を備えるプリント回路板を提供する。熱硬化層は様々な程度の燃焼性を有してもよいが、熱可塑性樹脂は本質的に耐燃性であり、熱硬化性ポリマーの燃焼を防止する。また、熱可塑性誘電体によって積層板の強度が増すので、現行技術より脆さの低減された薄いコアが得られる。この結果経済的で、環境上安全な耐燃性積層板が得られ、この積層板は、短絡確率の低減、良好な絶縁破壊電圧、なめらかな表面、電気的／熱的性能が良好である等の優れた特性を有する。
【０００６】
（発明の概要）
本発明は、ａ）対向する表面を有する平面基板と、ｂ）対向する基板の各表面上の熱硬化性ポリマー層と、ｃ）各熱硬化性ポリマー層上の熱可塑性誘電体層と、ｄ）各熱可塑性誘電体層上の導電層とを順に備える回路板を提供する。
【０００７】
本発明はまた、プリント回路板を製造する方法であって、ａ）対向する基板の表面上に、熱硬化性ポリマー層を堆積させること、ｂ）各熱硬化性ポリマー層上に、熱可塑性誘電体層を堆積させること、およびｃ）各熱可塑性誘電体層上に、導電層を堆積させることとを含む方法を提供する。
【０００８】
（好ましい実施形態の詳細な説明）
本発明は、ハロゲンフリーで、難燃性のプリント回路板を提供する。
本発明の方法の第１のステップは、平面基板の対向面上に熱硬化性ポリマー層を堆積させることである。通常の基板は、集積回路または他のマイクロエレクトリック素子に加工するのに適したものである。本発明に適した基板としては、非限定的にガラス繊維、アラミド（ケルバー）、アラミド紙（サーマウント）、ポリベンゾキソレート（ｐｏｌｙｂｅｎｚｏｘｏｌａｔｅ）紙、またはその組合せなどの非ハロゲン化材料がある。この中で、ガラス繊維が最も好ましい基板である。また適当なものには、ヒ化ガリウム（ＧａＡｓ）、ケイ素、および結晶シリコン、ポリシリコン、アモルファスシリコン、エピタキシャルシリコンなどの半導体材料、および二酸化ケイ素（ＳｉＯ２）などのシリコンを含む組成物、およびその混合物がある。基板の好ましい厚さは、約１０〜約２００ミクロン、より好ましくは約１０〜１００ミクロンである。本発明の好ましい実施形態では、プリント回路板の基板は、上記の基板材料の層を含む複数の隣接する層を備え、複合多層物品を形成する。この実施形態では、それぞれの層は熱硬化性樹脂層によって、隣接する層に接着される。
【０００９】
熱硬化性ポリマー層は、基板上に、好ましくはポリマー厚さの制御および均一性を可能にするために流体として塗布、蒸着、すなわち蒸気蒸着によって堆積される。続いて、この流体層を基板上で部分的または完全に硬化させて、プリプレグを形成してもよい。本発明の目的のためには、Ａステージプリプレグは未硬化の熱硬化性ポリマーをその上に有している基板を含み、Ｂステージプリプレグは部分硬化の熱硬化性ポリマーを含み、Ｃステージプリプレグは完全硬化のポリマーを含む。本発明で使用するのに最も好ましいプリプレグは、Ｂステージ、部分硬化プリプレグである。プリプレグをオーブン内に置いて硬化を行い、ポリマーからいずれの溶媒も蒸発させ、層を部分的または完全に硬化させる。こうしたことは、プリプレグに約１００°Ｆ〜約６００°Ｆ（約３８℃〜約３１６℃）の温度を、約１〜１０分間かけて行う。硬化終了後にプリプレグをオーブンから出し、冷却する。
【００１０】
また、基板の反対面上に、熱硬化性ポリマー層を液体または積層されたシートの形で堆積させる。積層は、好ましくは最低でも約２７５℃のプレス中で約３０分間実施する。好ましくは少なくとも２８インチＨｇ（０．０９４ＭＰａ）の真空下でプレスし、約１５０ｐｓｉ（１．０３ＭＰａ）に維持する。熱硬化性ポリマー層は、好ましくはエポキシ、ビスマレイミドトリアジンエポキシ、熱硬化性ポリイミド、シアン酸エステル、アリル化ポリフェニレンエーテル、ベンゾシクロブテン、フェノール、およびその組合せなど非ハロゲン化材料を含む。中でもエポキシおよびポリイミドが好ましい。熱硬化性ポリマー層は，好ましくは厚さが約５〜２００ミクロン、より好ましくは約２〜約１００ミクロンである。
【００１１】
次に、各熱硬化性ポリマー層上に、または導電層上に熱可塑性誘電体層を堆積させる。各熱硬化性ポリマー層上に、熱可塑性誘電体層を流体、または各熱硬化性ポリマー層上に、熱硬化性層の積層の条件と同様な条件下で積層されたシートの形で堆積させてもよい。熱可塑性誘電体層は、好ましくはポリマーの厚さの制御および均一性を可能にするために流体として塗布、蒸着、または蒸気堆積によって、熱硬化性ポリマー層上に堆積される。熱可塑性誘電体層は、好ましくはＵＬ９４Ｖ０によって決定され実質的に不燃性の材料を含む。この材料としては、好ましくはポリイミド、ポリエステル、ポリエステルを含む共重合体、ポリアリーレンエーテル、液晶ポリマー、ポリフェニレンエーテル、アミン、およびその組合せがある。中でもポリイミドが最も好ましい。ポリイミドは、電気的強度が高く、絶縁特性が優れ、軟化点が高く、および多くの化学物質に不活性なので好ましい。ガラス転移温度（Ｔｇ）が約１６０℃〜約３２０℃のポリイミドが好ましく、ガラス転移温度が約１９０℃〜約２７０℃を有するものが好ましい。熱可塑性誘電体層は，好ましくは厚さが約５〜２００ミクロン、より好ましくは約２〜約１００ミクロンである。
【００１２】
熱可塑性誘電体流体は、通常粘度が約５，０００〜約３５，０００センチポイズ（約５〜約３５Ｐａ秒）の範囲、好ましくは粘度が１５，０００〜２７，０００センチポイズ（１５〜２７Ｐａ秒）の範囲にある。このポリマー流体はそれぞれ、ポリマー約１０〜約６０％、好ましくは１５〜３０重量％を含む溶液を含み、溶液の残りの部分が１種または複数の溶媒を含む。各ポリマー溶液中には単一溶媒を使用するのが好ましい。有用な溶媒としては、アセトン、メチルエチルケトン、Ｎ−メチルピロリドン、およびその混合物がある。最も好ましい単一溶媒はＮ−メチルピロリドンである。
【００１３】
熱硬化性ポリマーおよび熱可塑性ポリマーの一方または両方が、場合によっては充填材料を含む。好ましい充填剤としては非限定的に、セラミック、窒化ホウ素、シリカ、チタン酸バリウム、チタン酸ストロンチウム、チタン酸バリウムストロンチウム、石英、ガラスビーズ（マイクロ球体）、酸化アルミニウム、非セラミック充填材、およびその混合物がある。充填剤を混合する場合、好ましくは熱可塑性誘電体ポリマーまたは熱硬化性ポリマー中に、各ポリマーの約５重量％〜約８０重量％、より好ましくは各ポリマーの約１０重量％〜５０重量％を存在させる。合計ポリマーの基板材料に対するパーセント、および充填剤に対するパーセントは、回路板の燃焼性に強く影響する。通常、回路板中に存在する熱硬化性ポリマー量が少ないほど、回路板は燃焼し難い。
【００１４】
良好な特性を有する耐燃性回路板を得るためには、熱可塑性誘電材料の熱硬化性ポリマーに対する比が重要である。好ましくは、熱可塑性誘電体の熱硬化性誘電体に対する重量比は、約１：０．５〜約１：１５、より好ましくは約１：１〜約１：８である。
【００１５】
熱可塑性誘電体層を熱硬化性ポリマー層および／または導電層上に堆積させた後、この材料を一緒にして積層し、金属張基板を形成する。各導電層は、同じ金属を含んでもよく、または異なる金属を含んでもよい。好ましくは導電層は、箔を含み、好ましくは銅、亜鉛、黄銅、クロム、ニッケル、アルミニウム、ステンレススチール、鉄、金、銀、チタンと、その組合せおよびその合金などの材料を含む。最も好ましくは、導電層は銅箔を含む。また、電気導体箔の少なくとも１つが電気回路の一部を含んでもよい。
【００１６】
導電層は、好ましくは厚さが約０．５〜約２００ミクロン、より好ましくは約９〜約７０ミクロンである。本発明のフレキシブル複合材料に使用される導電材料は、光沢面およびマット面を持つように製造してもよい。こうした導電材料の例が米国特許第５，６７９，２３０号に開示されており、参照によって本明細書に組み込まれる。導電層は、電解または無電解析出、塗布、スパッタリング、蒸着、などよく知られている任意の金属堆積方法を用いて、あるいは熱可塑性層上に積層することによって適用される。
【００１７】
回路板が形成された後、フォトレジスト組成物を用いるよく知られているフォトリソグラフィ技術を用いて選択的にエッチングされる。まず、フォトレジストを導電層上に直接堆積させる。フォトレジスト組成物はポジティブ作用型でも、ネガティブ作用型でもよく、通常市販されている。適当なポジティブ作用型フォトレジストは、業界でよく知られており、ｏ−キノンジアジド感光剤を含んでもよい。ｏ−キノンジアジド感光剤としては、米国特許第２，７９７，２１３号、第３，１０６，４６５号、第３，１４８，９８３号、第３，１３０，０４７号、第３，２０１，３２９号、第３，７８５，８２５号、および第３，８０２，８８５号に開示されたｏ−キノン−４−または−５−スルホニル−ジアジドがある。ｏ−キノンジアジドを使用した場合、好ましい結合樹脂には、水に不溶性、水性アルカリに可溶性または膨潤性の結合剤が含まれ、好ましくはノボラックである。適当なポジティブ光誘電体樹脂は、市販の、たとえばニュージャージー州ＳｏｍｅｒｖｉｌｌｅのＣｌａｒｉａｎｔ社からＡＺ−Ｐ４６２０の商標で、ならびにＳｈｉｐｌｅｙ　Ｉ−ｌｉｎｅ　ｐｈｏｔｏｒｅｓｉｓｔとして入手できる。ネガティブフォトレジストも、広く市販されている。
【００１８】
次に、フォトレジストを画像通りに、スペクトルの可視、紫外、または赤外領域の光など化学線作用を有する放射線にマスクを通して露光させ、あるいは電子線、イオンもしくは中性子線、またはＸ線照射によってスキャンする。化学線は、非干渉性光または干渉性光、たとえばレーザー光でもよい。次いで、フォトレジストを適当な溶媒を使用して画像通りに現像する。続いて、よく知られているエッチング技術によって、導電層をエッチングする。次いでこの回路板をリンスし、乾燥する。回路の線およびスペースを金属層および導電層を通してエッチングした後、残ったフォトレジストを適当な溶媒でストリッピングして、またはよく知られているアッシング技術によってアッシングして、金属層表面から除去する。
【００１９】
基板、熱硬化性ポリマー層、熱可塑性誘電体層、および導電層のそれぞれには、ハロゲン含有難燃性添加剤が存在しない、すなわちフリーであることが好ましい。詳細には、この構成要素のそれぞれには、臭素含有難燃性添加剤が存在しない、すなわちフリーであることが好ましい。この結果、本発明によって形成された耐燃性プリント回路は、現行技術のものより環境上安全である。
【００２０】
以下の非限定的な実施例は、本発明を例示するのに役立つ。
【００２１】
（実施例１）
約１２〜約３５ミクロンの電着した銅箔を、約１２ミクロンの架橋された熱可塑性ポリイミドで被覆する。ガラス繊布に非ハロゲン化熱硬化性ポリイミド（Ｋｅｒａｍｉｄ６０１など）を含浸させて、プリプレグを形成する。次いで、ポリマーを部分的に硬化させる。プリプレグの厚さは約６８ミクロンである。次いで、銅箔をプリプレグに、ポリマー被覆面をプリプレグに向けて積層する。積層を、真空［２８インチＨｇ（０．０９４ＭＰａ）］下、２７５℃で、２００ｐｓｉ（１．３８ＭＰａ）の圧力で９０分間実施する。得られた積層物は誘電体厚さが約９０ミクロンで、ＵＬ９４Ｖ０燃焼性試験に合格する。
【００２２】
（実施例２）
熱硬化性ポリイミドを非ハロゲン化エポキシに置き換えたことを除いては、実施例１を繰り返した。積層温度を１８５℃に下げ、時間を６０分に短縮した。得られた積層物は、ＵＬ９４Ｖ０燃焼性試験に合格する。
【００２３】
（実施例３）
基板が別のガラス繊維であり、プリプレグの厚さが約１１５ミクロンであることを除いては、実施例１を繰り返した。得られた作成物は誘電体厚さが約１３５ミクロンで、ＵＬ９４Ｖ１に格付けられる。
【００２４】
（実施例４）
熱硬化性樹脂中に窒化ホウ素を３０体積％のレベルで混合することを除いては、実施例３を繰り返した。得られた作製物は、ＵＬ９４Ｖ０に格付けられる。
【００２５】
（実施例５）
熱硬化性ポリイミドの代わりにエポキシ樹脂に置き換え、積層パラメータを実施例２の通りに調整したことを除いては、実施例４を繰り返した。得られた作成物は、ＵＬ９４Ｖ０に格付けられる。
【００２６】
本発明をその好ましい実施形態に関して詳細に示し説明してきたが、本発明の精神および範囲から逸脱することなく、様々な変更および修正を加えることができることを当業者なら容易に理解するであろう。特許請求の範囲には、開示された実施形態、上述の代替形態、およびそれらの全ての等価形態が包含されると解釈するものである。
【国際公開パンフレット】
2004508734.tif 000002
2004508734.tif 000003
2004508734.tif 000004
2004508734.tif 000005
2004508734.tif 000006
2004508734.tif 000007
2004508734.tif 000008
2004508734.tif 000009
2004508734.tif 000010
2004508734.tif 000011
2004508734.tif 000012
2004508734.tif 000013
2004508734.tif 000014
2004508734.tif 000015
2004508734.tif 000016
2004508734.tif 000017
2004508734.tif 000018
【国際公開パンフレット（コレクトバージョン）】
2004508734.tif 000019
【国際調査報告】
2004508734.tif 000020
2004508734.tif 000021
2004508734.tif 000022